(57)【要約】      （修正有）【課題】基板上の磁気薄膜をパターン化する方法を提供する。【解決手段】磁気薄膜の周りにパターンを設けるステップを含み、そのパターンの選択領域は、１つまたは複数の元素の高エネルギーイオンを通すことができる。高エネルギーイオンは、選択領域および選択領域に近接した磁気薄膜の一部に侵入するのに十分なエネルギーを持った状態で生成される。基板は、高エネルギーイオンを受け取るように配置される。磁気薄膜の部分は、熱励起することができる。磁気薄膜の部分は、選択された他の部分と異なる磁気特性を示す。【選択図】図１
2014209404.tif 000002
【特許請求の範囲】
【請求項１】
基板上の薄膜をパターン化する方法であって、
前記基板上に磁気薄膜を配置するステップと、
高エネルギーイオンの貫通を可能にする選択領域を有するパターンを前記磁気薄膜の上に配置するステップと、
１つまたは複数の元素の高エネルギーイオンを発生させるステップと、
前記磁気薄膜の少なくとも一部を前記１つまたは複数の元素の前記高エネルギーイオンにさらすステップであって、前記基板に約１ｋＶから約１１ｋＶの範囲内のバイアスをかけるステップと、
前記選択領域に近接した前記磁気薄膜の磁気特性を第１の値から第２の値に変えるステップであって、前記第２の値がゼロよりも大きいステップと
を含む方法。
【請求項２】
前記パターンを設けることが、前記磁気薄膜に近接してマスクを位置決めするステップを含む、請求項１に記載の方法。
【請求項３】
前記マスクがポリビニルアルコールを含む、請求項２に記載の方法。
【請求項４】
前記パターンを配置するステップが、
前記磁気薄膜の表面にレジストを堆積させるステップと、
三次元パターンを有する型と前記レジストを接触させて前記レジスト中に窪みを作るステップであって、前記窪みが薄いレジストの場所と厚いレジストの場所を作り、前記薄いレジストが、高エネルギーイオンの貫通を可能にする前記選択領域に対応しているステップと、
前記レジストを硬化するステップと
を含む、請求項１に記載の方法。
【請求項５】
前記磁気薄膜の少なくとも一部を高エネルギーイオンにさらす前記ステップが、前記磁気薄膜をプラズマにさらすステップを含み、前記高エネルギーイオンが、前記薄いレジストを貫通して前記磁気薄膜に接触するのに十分なエネルギーを有する、請求項４に記載の方法。
【請求項６】
前記レジストを除去するステップをさらに含む、請求項５に記載の方法。
【請求項７】
熱可塑ナノインプリントリソグラフィまたは光ナノインプリントリソグラフィを使用して、前記磁気膜の表面上に前記レジストを堆積して硬化させる、請求項５に記載の方法。
【請求項８】
前記１つまたは複数の元素が、水素、ヘリウム、ホウ素、硫黄、アルミニウム、リチウム、ネオン、ゲルマニウム、およびこれらの組合せから成るグループから選ばれる、請求項５に記載の方法。
【請求項９】
前記基板に、約１ｋＶから約３ｋＶの範囲内のバイアスをかけ、前記プラズマがヘリウムを含み、かつ前記薄いレジスト層が約１０ｎｍの厚さを有する、請求項８に記載の方法。
【請求項１０】
前記磁気薄膜の上にパターンを配置する前記ステップが、前記基板の両面にパターンを配置するステップを含む、請求項５に記載の方法。
【請求項１１】
基板上の磁気薄膜をパターン化する方法であって、
前記磁気薄膜の周りにパターンを設けるステップであって、前記パターンの選択領域では、１つまたは複数の元素の高エネルギーイオンが前記磁気薄膜の部分に接触することができるステップと、
前記パターンの選択領域および前記選択領域に近接した前記磁気薄膜の一部に侵入するのに十分なエネルギーを持った、１つまたは複数の元素の高エネルギーイオンを発生させるステップと、
前記高エネルギーイオンが前記磁気薄膜に接触するように、前記基板を前記高エネルギーイオンにさらすステップと、
前記選択領域に近接した前記磁気薄膜の前記一部を熱励起に供するステップと、
前記選択領域に近接した前記磁気薄膜の磁気特性を第１の値から第２の値に変えるステップであって、前記第２の値がゼロよりも大きいステップと
を含む方法。
【請求項１２】
前記選択領域に近接した前記磁気薄膜の部分が、イオンの前記侵入の前と異なる磁気特性を示す、請求項１１に記載の方法。
【請求項１３】
前記選択領域に近接した前記磁気薄膜の前記一部を熱励起に供する前記ステップが、前記磁気薄膜の選択された他の部分を熱励起に供するステップをさらに含む、請求項１１に記載の方法。
【請求項１４】
前記磁気薄膜の前記選択された他の部分を熱励起に供する前に、前記選択された他の部分の周りの前記パターンを除去するステップをさらに含む、請求項１３に記載の方法。
【請求項１５】
前記パターンを設ける前記ステップが、前記磁気薄膜の上にレジストをコーティングして前記パターンの前記選択領域に対応する複数の突起を有する型をインプリントするステップを含み、前記インプリントするステップが前記レジスト中に窪みを作り、前記窪みが幅および深さを有し、前記窪みを取り囲むレジストが前記窪みの深さと少なくともほぼ同じくらいのレジスト厚さを有し、かつ前記窪みを取り囲む前記レジスト厚さが、前記窪みを取り囲む前記レジストを高エネルギーイオンが貫通することを実質的に防ぐのに十分である、請求項１１に記載の方法。
【請求項１６】
前記選択領域に近接した前記磁気薄膜の前記一部を熱励起に供する前記ステップが、レーザアニール、フラッシュアニール、高速熱アニール、またはマイクロ波エネルギーの印加によって前記磁気薄膜を加熱するステップを含む、請求項１５に記載の方法。
【請求項１７】
前記磁気薄膜の周りにパターンを設ける前記ステップが、前記基板の両面にパターンを設けるステップを含む、請求項１１に記載の方法。
【請求項１８】
前記パターンを設ける前記ステップが、前記磁気薄膜の上にレジストをコーティングし、前記パターンの前記選択領域に対応する複数の突起を有する型をインプリントするステップを含む、請求項１７に記載の方法。
【請求項１９】
１つまたは複数の元素の高エネルギーイオンを発生させる前記ステップが、真空チャンバを設けるステップと、１つまたは複数の元素の化合物を含有する１つまたは複数のガスを注入するステップと、高電圧を使用することによってプラズマを発火させるステップと、１つまたは複数の元素の高エネルギーイオンを解放するステップとを含み、前記基板をさらす前記ステップが、前記基板を前記真空チャンバ中に配置するステップと、前記高エネルギーイオンを引き寄せるように前記基板にバイアスをかけるステップとを含む、請求項１８に記載の方法。
【請求項２０】
記録媒体を処理するための装置であって、
プロセスチャンバと、
前記プロセスチャンバ内に配置された基板支持具であって、その上に複数の基板支持箇所のある表面を有し、かつ複数の磁気記録媒体を支持するように構成された基板支持具と、
前記プロセスチャンバに結合されて、プラズマを発生させるように構成された電源と、
前記プロセスチャンバに結合されて、前記プロセスチャンバの内部にドーピングガスを供給するように構成されたドーピングガス供給と
を備える装置。
【請求項２１】
前記基板支持具が伝導性表面を備える、請求項２０に記載の装置。
【請求項２２】
前記基板支持具がプラズマ保護コーティングを備える、請求項２０に記載の装置。
【請求項２３】
プラズマをドープされた磁気薄膜がその上に配置されている基板を備える磁気記録媒体であって、前記磁気薄膜がコバルト合金層を備え、前記コバルト合金層が、ドープされたイオンの濃度を有する第１の領域のパターンを有し、ドープされたイオンの濃度を有する前記第１の領域が、前記第１の領域に近接した領域とは異なる磁気特性を示し、かつ前記第１の領域の磁気特性の値および前記第１の領域に近接した前記領域の磁気特性の値がゼロよりも大きい磁気記録媒体。
【請求項２４】
前記ドープされたイオンがヘリウムであり、前記ドープされたイオンの濃度が、約１０ｎｍの深さにわたって実質的に一定のままである、請求項２３に記載の磁気記録媒体。
【請求項２５】
前記ドープされたイオンが、水素、ヘリウム、ホウ素、硫黄、アルミニウム、リチウム、ネオン、ゲルマニウム、およびこれらの組合せから成るグループから選ばれている、請求項２３に記載の磁気記録媒体。
【発明の詳細な説明】
【技術分野】
【０００１】
本発明は、一般的に磁気薄膜のパターン化に関し、より詳細には、高エネルギーイオンを使用して磁気記録媒体の磁気薄膜をパターン化する方法に関する。
【背景技術】
【０００２】
コンピュータ用のさらに高密度の情報記憶媒体に対する要求が常に存在している。今日、普及している記憶媒体は、ハードディスクドライブ（ＨＤＤ）である。ＨＤＤは、磁気表面を持った高速回転ディスクにディジタル符号化データを格納する不揮発性記憶デバイスである。ディスクは円形で、中心穴がある。ディスクは、非磁気材料、普通はガラスまたはアルミニウムから作られ、コバルトをベースにした合金薄膜などの磁気薄膜が一方の面または両面にコーティングされている。ＨＤＤは、磁気膜の領域を２つの特定の向きのうちの１つで磁化することによってデータを記録して、薄膜を使った２進データ記憶を行えるようにする。格納されたデータは、膜の磁化領域の向きを検出することによって読み取られる。
【０００３】
典型的なＨＤＤ設計は、読取り／書込みヘッドが１つまたは複数のディスクの一方または両面にアクセスできるように十分に間隔を空けて配置された１つまたは複数のディスクを保持するスピンドルから成る。ディスクは、ディスクの中心穴に挿入されたクランプによってスピンドルに固定される。ディスクは、非常に高速でスピン回転される。情報は、ディスクが読取り／書込みヘッドのそばを通って回転するときにディスクに書き込まれ、またディスクから読み取られる。ヘッドは、磁気薄膜の表面に非常に密接して動く。読取り／書込みヘッドは、それの直ぐ真下の材料の磁化を検出および／または修正するために使用される。スピンドルの磁気ディスク表面ごとに１つのヘッドがある。アームが、スピン回転するディスクを横切ってヘッドを動かして、各ヘッドが対応するディスクのほとんど全表面にアクセスできるようにする。
【０００４】
従来の磁気媒体では、各ビットセルは、無秩序に分散された複数の磁気グレインを含んでいる。理想的には、この複数の磁気グレインは、改善された書込み能力、信号対雑音比（ＳＮＲ）および熱安定性を実現するように互いに物理的に分離されている。
【０００５】
磁気記録媒体の面密度が増すにつれて、１平方インチ当たりのビットセルの数が増す。このことは、ビットセルのサイズを縮小する。遷移を効果的に測定するために、ビットセル中に最小数の磁気グレインが必要とされる。ビットセルのサイズが縮小するにつれて、磁気グレインサイズは、ビットセル中に最小数の磁気グレインを与えるように対応して縮小されなければならない。磁気グレインの分離および磁気グレインサイズの縮小が推進されて低雑音を保証すると、記録密度は、熱的擾乱のために制限されるだろう。
【０００６】
記録密度の改善のために、媒体上の記録セルサイズを縮小することが望ましいが、これは、媒体から発生される信号磁界強度の弱化を引き起こす。記録システムに要求されるＳＮＲを満たすために、信号強度の弱化に対応して雑音が引き下げられなければならない。媒体雑音は、主に、磁化遷移の揺らぎによって生じ、この揺らぎは、磁気グレインで作られた磁化反転ユニットのサイズに比例している。したがって、媒体雑音を引き下げるために、磁気グレイン間の交換相互作用を分断することによって磁気グレインを分離することが必要とされる。
【０００７】
分離された単一磁気グレインの磁気エネルギーは、磁気異方性エネルギー密度とグレインの体積との積によって与えられる。磁化遷移幅を縮小するために、媒体厚さを縮小することが望ましい。低雑音に必要な条件を満たすために、グレインサイズを縮小することがまた望ましい。縮小された磁気グレインサイズは、磁気グレインの体積を相当に小さくし、さらにグレインの磁気エネルギーを相当に小さくする。磁気媒体中の或る特定の磁気グレインの磁気エネルギーが、動作温度（例えば、室温）で熱エネルギーの数百倍であれば、熱的擾乱に対する抵抗は、十分であると考えられる。しかし、磁気グレインの磁気エネルギーが熱エネルギーの百倍未満であれば、磁気グレインの磁化方向は、熱的擾乱によって反転されることがあり、ことによると記録情報の喪失につながる可能性がある。
【０００８】
熱的擾乱の問題を克服する様々な選択肢が提案されている。１つの選択肢は、高い磁気異方性を持った磁気材料を使用することである。この磁気材料では、磁気媒体に書き込むためにヘッドの記録飽和磁界がさらに高くなければならない。他の選択肢は、熱支援記録を使用することであり、この場合、高異方性磁気材料が使用され、記録部は、記録中、光照射によって加熱される。この熱が、磁気グレインの異方性および記録飽和磁界を小さくする。このことによって、従来の磁気ヘッドで磁気媒体に書き込むことが可能になる。
【０００９】
面密度が増すにつれて、依然として１ビットセル当たりに要求される最小数の磁気グレインがあり、さらに、どんなに小さな磁気グレインが実際に達成できるかということに限界がある。
【００１０】
調査されている代替え磁気媒体は、パターン化された媒体であり、この場合、磁気部は非磁気部と交互になっている。例えば、ビットパターン媒体は、非磁気部によって囲繞されたアイランドとして磁気ドメインを画定する磁気部を有することがある。トラックパターン媒体は、例えば、非磁気部で隔てられた磁気部の同心トラックを有することがある。
【００１１】
様々な選択肢が、これらの媒体を製造するために提案されているが、依然として、費用対効果が高くかつ大量製造に適合した方法を考え出す必要がある。この開示の実施形態が生まれたのは、この背景においてである。
【発明の概要】
【００１２】
この開示の概念および方法は、磁気薄膜のいくつかの部分が磁気薄膜の他の部分と異なる磁気特性を示すようになっている磁気媒体の大量製造を見込んでいる。
【００１３】
一態様では、本開示は、基板上の磁気薄膜をパターン化する方法である。本方法は、磁気薄膜の周りにパターンを設けるステップを含み、そのパターンの選択領域は、１つまたは複数の元素の高エネルギーイオンが貫通して磁気薄膜の部分に衝突することを可能にしている。１つまたは複数の元素の高エネルギーイオンは、パターンの選択領域および選択領域に近接した磁気薄膜の一部に侵入するのに十分なエネルギーを持った状態で生成される。基板は高エネルギーイオンを受け取るために配置される。選択領域に近接した磁気薄膜の部分は、磁気薄膜の選択された他の部分と異なる磁気特性を示す。
【００１４】
他の態様では、本開示は、両面に磁気薄膜の付いた、２つの面を有する磁気媒体をパターン化する方法である。本方法は、磁気媒体の両面の磁気薄膜の周りにパターンを設けるステップを含み、そのパターンの選択領域は、１つまたは複数の元素の高エネルギーイオンが貫通して磁気薄膜の部分に衝突することを可能にしている。１つまたは複数の元素の高エネルギーイオンは、磁気媒体の両面のパターンの選択領域および選択領域に近接した磁気薄膜の一部に侵入するのに十分なエネルギーを持った状態で生成される。磁気媒体は、高エネルギーイオンを受け取るように配置される。磁気媒体の両面の選択領域に近接した磁気薄膜の部分は、磁気薄膜の選択された他の部分と異なる磁気特性を示す。
【図面の簡単な説明】
【００１５】
本発明のこれらおよび他の態様および特徴は、本発明の特定の実施形態についての次の説明を、添付の図に関連して精査すると直ぐに当業者には明らかになるだろう。
【００１６】
【図１】この開示の代表的な方法を示すプロセス流れ図である。
【図２】磁気薄膜の周りでパターンとして使用するための代表的なマスクを示す部分平面図である。
【図３】磁気薄膜の周りに配置された、パターンの付いた代表的なレジストを示す図である。
【図４】この開示で使用するためのプロセスチャンバを示す概略図であり、この開示の第１のディスクホルダ装置を示している。
【図５】磁気薄膜の周りのパターンを示す断面図である。
【図６】イオン侵入後の磁気薄膜を示す断面図である。
【図７Ａ】レジストおよび磁気薄膜にわたってヘリウムイオン侵入分布を示す図である。
【図７Ｂ】レジストおよび磁気薄膜にわたってヘリウムイオン侵入分布を示す図である。
【図７Ｃ】ヘリウムイオン注入に供されなかった磁気膜の部分の磁化曲線を示す図である。
【図７Ｄ】ヘリウムイオン注入に供された磁気膜の部分の磁化曲線を示す図である。
【図８Ａ】レジストおよび磁気薄膜にわたってホウ素イオン侵入分布を示す図である。
【図８Ｂ】レジストおよび磁気薄膜にわたってホウ素イオン侵入分布を示す図である。
【図８Ｃ】ホウ素イオン注入後の磁気薄膜中のホウ素イオンおよびコバルトイオンの濃度を示す図である。
【図８Ｄ】ホウ素イオン注入に供されなかった磁気膜の部分の磁化曲線を示す図である。
【図８Ｅ】ホウ素イオン注入に供された磁気膜の部分の磁化曲線を示す図である。
【図９Ａ】磁気薄膜にわたって珪素イオン侵入分布を示す図である。
【図９Ｂ】珪素イオン注入後の磁気薄膜中の珪素イオンの深さ分布を示す図である。
【発明を実施するための形態】
【００１７】
本開示は、これから図面に関連して詳細に説明され、図面は、当業者が本開示を実施できるようにするために、本開示の例示の実施例として提供される。注目に値することに、以下の図および実施例は、本開示の範囲を単一の実施形態に限定する意図でなく、説明されたまたは例示された要素のいくつかまたは全てを入れ替えることにより他の実施形態が可能である。さらに、本開示の或る要素が、知られている構成要素を使用して部分的にまたは完全に実現可能である場合、そのような知られた構成要素のうちの、本開示を理解するために必要な部分だけが説明され、そのような知られた構成要素の他の部分の詳細な説明は、本開示を曖昧にしないために省略される。本明細書では、特異な構成要素を示す実施形態は、限定的なものと考えられるべきでない。それどころか、本開示は、本明細書で違った風に明示的に述べられない限り、複数の同じ構成要素を含む他の実施形態を網羅する意図であり、逆の場合も同じである。さらに、出願者は、明示的にそのようなものとして述べない限り、明細書および特許請求の範囲のどんな用語も珍しいまたは特別な意味のものとみなすつもりでない。さらに、本開示は、例示として本明細書で言及される知られた構成要素の現在および将来知られている同等物を網羅する。
【００１８】
一般に、本開示は、１つまたは複数の元素のイオンが貫通して磁気薄膜の部分に衝突することを可能にする選択領域を持ったパターンを設けることを考えている。１つまたは複数の元素の高エネルギーイオンは、パターンの選択領域およびこの選択領域に近接した磁気薄膜の一部に侵入するのに十分なエネルギーを持った状態で生成される。基板は、高エネルギーイオンを受け取るように配置される。選択領域に近接した磁気薄膜の部分は、磁気薄膜の他の部分と異なる磁気特性を示す。この方法は、ハードディスクドライブの製作に応用可能であり、非常に高い面密度の情報記憶を行えるようにする。
【００１９】
この開示の代表的な方法が図１に示されている。基板上の磁気薄膜をパターン化する方法は、次のステップを含む。すなわち、（１）１つまたは複数の元素の高エネルギーイオンの貫通を可能にする選択領域を持ったパターンを、磁気薄膜の周りに設けるステップと、（２）パターンの選択領域およびこの選択領域に近接した磁気薄膜の一部に侵入するのに十分なエネルギーを持った、１つまたは複数の元素の高エネルギーイオンを発生させるステップと、（３）高エネルギーイオンを受け取るように基板を配置するステップと、（４）選択領域に近接した磁気薄膜の部分が磁気薄膜の選択された他の部分と異なる磁気特性を示すようにするステップと、を含む。
【００２０】
一実施形態では、イオンの貫通を可能にする選択領域を持った、高エネルギーイオンの貫通に貢献しないマスクがパターンとして使用可能である。図２は、磁気薄膜の周りでパターンとして使用するための代表的なマスク２００の部分平面図を示す。例えば、マスク２００は、高エネルギーイオンの貫通に貢献しない部分２０２と高エネルギーイオンの貫通に貢献する選択領域２０４とを持った重合体材料、例えばポリビニルアルコール（ＰＶＡ）材料から作られることがある。ＰＶＡテンプレートを作る代表的な方法は、米国特許第６，８４９，５５８号にＳｃｈａｐｅｒによって説明されており、この特許は、参照して本明細書に組み込まれる。Ｓｃｈａｐｅｒの教示は、高エネルギーイオンの貫通に貢献しない部分２０２と高エネルギーイオンの貫通に貢献する選択領域２０４とを持ったマスク２００を作るのに適応されることがある。例えば、部分２０２の厚さは、高エネルギーイオンが部分２０２を完全には貫通しないように選ばれる可能性がある。部分２０２は丸であるように示されているが、当業者は理解するように、部分２０２の形および位置は有益なように選ばれる可能性がある。例えば、部分２０２の形は、卵形、正方形、長方形、または応用の必要に依存して任意の他の形である可能性がある。
【００２１】
さらに他の実施形態では、レジストが、磁気薄膜の上にコーティングされ、例えばナノインプリントリソグラフィを使用してパターンがそのレジスト中に作られることがある。本開示に応用することができるよく知られた２つのタイプのナノインプリントリソグラフィがある。第１のものは、熱可塑ナノインプリントリソグラフィ（Ｔ‐ＮＩＬ）であり、これは次のステップを含んでいる。すなわち、（１）基板に熱可塑性重合体レジストをコーティングするステップと、（２）所望の三次元パターンを持った型をレジストと接触させ、さらに所定の圧力を加えるステップと、（３）レジストをガラス遷移温度よりも高く加熱するステップと、（４）レジストがガラス遷移温度よりも高くなったとき、型をレジストに押し込むステップと、（５）レジストを冷却し、型をレジストから分離して、所望の三次元パターンをレジスト中に残すステップと、である。
【００２２】
ナノインプリントリソグラフィの第２のタイプは、光ナノインプリントリソグラフィ（Ｐ‐ＮＩＬ）であり、これは、次のステップを含む。すなわち、（１）光硬化性の液体レジストが基板に塗布されるステップと、（２）所望の三次元パターンを持った透明な型が、その型が基板に接触するまで液体レジストに押し込まれるステップと、（３）液体レジストが紫外光で硬化されて、液体レジストを固体に変えるステップと、（４）型がレジストから分離されて、所望の三次元パターンをレジスト中に残すステップと、である。Ｐ‐ＮＩＬでは、型は、溶融石英のような透明材料から作られる。
【００２３】
図３は、ナノインプリントリソグラフィ後の代表的なパターン３００の断面図を示す。基板３３０に付いた磁気薄膜３２０上のパターン化されたレジスト３１０は、レジストが実質的に押し出された選択領域３５０の窪み３４０のある状態で示されている。しかし、選択領域３５０には、磁気薄膜３２０の表面を覆って少量のレジストが残っている。このことは、ナノインプリントプロセスで一般的なことである。レジストパターンをイオン注入用のマスクとして使用するとき、打込み種が打ち込まれる場所のレジスト層全部が除去される必要はない。しかし、残りの層は、打込み種が貫通すべき実質的な障壁の原因とならないように十分に薄くなければならない。さらに、厚いレジストの場所と薄い残りレジストの場所との間の差異は、厚いレジストを有する場所のレジストが、イオン種が磁気薄膜に達する前にイオン種を止めることができるように、十分に厚くなければならない。代わりに、選択領域３５０の薄い残りレジストは、デスカムプロセスまたは微弱アッシュプロセスまたは任意の他の適切な技術のような等方性レジスト除去プロセスで除去可能である。
【００２４】
ナノインプリントリソグラフィでは、インプリントプロセスはレジストを押し出して選択領域３５０を形成するので、窪み３４０に対応する複数の突起を有する型がレジストと接触させられ圧力が加えられるとき押し出されるレジストの量を制御する必要がある。一般には、スタンピングプロセス中に押し出されるレジストの量を制御するために、窪み３４０の幅ｗは、窪み３４０の深さｄとほとんど同じ寸法であることがあり、さらに、レジストの高さｈは窪み３４０の深さｄと少なくともほぼ同じである。窪み３４０の深さｄが窪み３４０の幅ｗよりも実質的に大きい場合には、押し出されるレジストの量が非常に高くなる可能性があるので、パターンを型からレジスト３１０に正確に移すことが実際的でないことがある。
【００２５】
ナノインプリントリソグラフィプロセスは、全ディスクナノインプリント方式を使用して実現されることがあり、この場合、型は、１つの表面全体にインプリントできるだけ十分に大きい。代わりに、ステップアンドリピートインプリントプロセスが使用可能である。好ましい実施形態では、全ディスク方式が使用される。ナノインプリントプロセスは、また、一度に両面に行われることがある。例えば、ディスクは、最初に、両面にレジスト層をコーティングされることがある。次に、ディスクはプレスに入り、型がディスクの両面に押し付けられて所望のパターンをディスクの両面に同時にインプリントする。
【００２６】
従来のフォトリソグラフィプロセスが、また、使用されることがあり、この場合には、フォトレジストがディスク上でスピン回転され、その後にマスクを通したレジストの露光および露光されたレジストの現像が続く。
【００２７】
パターン化後、ディスクにはレジストのパターンがあり、そのパターンの選択領域３５０は、高エネルギーイオンが貫通して選択領域３５０に近接した磁気薄膜３２０の部分に衝突することを可能にしている。選択領域３５０以外のレジストの部分、例えば部分３６０は、高エネルギーイオンの貫通を防ぐのに十分な厚さを有し、それによって、高エネルギーイオンが磁気薄膜に衝突するのを防いでいる。
【００２８】
マスク２００が代わりに使用される場合には、マスク２００は磁気薄膜に近接して配置され、マスク２００の選択領域２０４は、高エネルギーイオンがマスクを貫通して選択領域２０４に近接した磁気薄膜の部分に衝突することを可能にしている。一実施形態では、マスク２００は、磁気薄膜に近接して位置決めされる。他の実施形態では、マスク２００は、磁気薄膜またはコーティングで覆われた磁気薄膜と接触して位置決めされる。コーティングは、マスクの付着に貢献することがある。コーティングは、また、磁気薄膜を覆う保護コーティングとして作用することがある。コーティングは、磁気薄膜を覆う保護コーティングとして作用する炭素層であることがある。
【００２９】
ここで再び図１を参照すると、ステップ１０４で、１つまたは複数の元素の高エネルギーイオンが、パターンの選択領域を貫通して選択領域に近接した磁気薄膜の部分に衝突するのに十分なエネルギーを持った状態で生成される。一実施形態では、真空チャンバが設けられ、１つまたは複数の元素の化合物を含有する１つまたは複数のガスが送り込まれる。高電圧を使用することによってプラズマが発火され、１つまたは複数の元素の高エネルギーイオンが解放される。
【００３０】
ステップ１０６で、基板は、高エネルギーイオンを受け取るように配置される。一実施形態では、基板は、１つまたは複数の元素の高エネルギーイオンが発生される真空チャンバ中に配置される。一実施形態では、基板は、１つまたは複数の高エネルギーイオンを含有するプラズマの中に配置される。一実施形態では、基板に、高エネルギーイオンを引き寄せるようにバイアスをかける。マスク２００が使用される場合には、高エネルギーイオンは、マスク２００の選択領域２０４を通過して選択領域２０４に近接した磁気薄膜の部分に衝突する。レジスト３１０がパターンとして使用される場合には、高エネルギーイオンは、選択領域３５０を通過して選択領域３５０に近接した磁気薄膜の部分に衝突する。一実施形態では、高エネルギーイオンは、選択領域３５０に近接した磁気薄膜の部分に侵入する。一実施形態では、高エネルギーイオンは、選択領域３５０に近接した磁気薄膜の部分に部分的に侵入する。一実施形態では、高エネルギーイオンは、選択領域３５０に近接した磁気薄膜の部分に実質的に侵入する。
【００３１】
一実施形態では、低エネルギーで高打込みドーズ量を実現するために、プラズマイオン浸漬注入が使用されることがある。スパッタされた磁気薄膜は、一般に、厚さがほんの数十ナノメートルであるので、低イオンエネルギーが効果的であり、高ドーズ量は、高処理量を実現する。さらに、図４から明らかなように、ディスクの両面のプラズマイオン注入が、同時に行われることがある。両面プラズマイオン打込みが好ましいが、この開示の精神から逸脱することなしに片面プラズマイオン打込みが使用されることがある。片面プラズマイオン打込みでは、第１の面が打ち込まれ、それからディスクがひっくり返されて第２の面が打ち込まれる。
【００３２】
ディスク、例えば磁気薄膜の付いた基板を処理するように構成されたプラズマイオン注入ツール４００が図４に示され、その磁気薄膜の周りにパターンがあり、そのパターンの選択領域は、１つまたは複数の元素の高エネルギーイオンが貫通して磁気薄膜の部分に衝突することを可能にしている。
【００３３】
図４を参照すると、チャンバ４１０は、真空ポンプ４２０によって真空の状態に維持される。ガス供給４３０が、パイプ４３２およびバルブ４３５によってチャンバ４１０に接続されている。２以上のガスがバルブ４３５を通して供給されることがあり、複数のガス供給およびバルブが使用されることがある。例えば、１つまたは複数の種元素を含有するドーパントガスが、チャンバ４１０に供給されることがある。ロッド４４０が、ディスク４５０を保持している。無線周波（ＲＦ）電源４６０が、ロッド４４０とチャンバ４１０の壁との間に接続されている。チャンバ４１０の壁は、電気的アースに接続されている。ＲＦ電源の外に、インピーダンス整合デバイスおよび直流（ＤＣ）バイアスを加えるための電源が含まれることがある。ロッド４４０は、グラファイトまたはシリコンでコーティングされてプラズマから保護されることがある。さらに、ロッドおよびそれの表面は、ロッドとディスクの間の優れた電気的接触を容易にするように高導電性である。ディスク４５０は、クランプ４５５または他の手段を使用して所定の位置に固定されることがある。クランプ４５５は、ディスク４５０を所定の位置に固定するだけでなく、ディスク４５０とロッド４４０の間の優れた電気的接続も保証している。ロッドは、多くのディスクを支えるように構成されている（例示を容易にするために、ただ３個のディスク４５０だけが示されている）。さらに、チャンバ４１０は、同時プラズマイオン注入用のディスクが載置された多くのロッドを保持するように構成されることがある。ロッド４４０は、チャンバ４１０に出し入れして容易に動かされる。
【００３４】
プラズマイオン注入ツール４００でのディスクの処理は、次のように進む。ディスク４５０の１つまたは複数がロッド４４０に載置される。ロッド４４０が、チャンバ４１０中に装填される。真空ポンプ４２０が動作して所望のチャンバ圧力を達成する。打込み種を含有する所望のガスは、所望の動作圧力が達成されるまで、ガス供給４３０からバルブ４３５を通してチャンバの中へ漏らされる。ＲＦ電源４６０がディスク４５０の１つまたは複数の表面を取り囲むプラズマを発火させるように動作する。ＤＣ電源が、使用されて、磁気薄膜に打ち込まれるイオンのエネルギーを制御することがある。ＲＦバイアスも使用されることがある。
【００３５】
プラズマから容易に打ち込み可能で、かつＣｏ‐ＰｔおよびＣｏ‐Ｐｄなどの一般的なスパッタ磁気薄膜の磁気特性を修正するのに効果的なイオンは、水素、ヘリウム、ホウ素、硫黄、アルミニウム、リチウム、ネオンおよびゲルマニウム、およびこれらの元素の組合せである。このリストは、網羅的である意図でない。プラズマ中で容易に形成され、かつ磁気薄膜の磁気特性を修正するのに効果的などんなイオンでも十分である。理想的には、磁気薄膜の磁気特性を最小ドーズ量で熱的に安定なより磁気の弱い場所またはより磁気の強い場所に変えることができるイオンが好ましい。
【００３６】
プラズマイオン注入チャンバおよび処理方法のさらなる詳細は、参照して本明細書に組み込まれる、Ｃｏｌｌｉｎｓ等の米国特許第７，２８８，４９１号および第７，２９１，５４５号で得られる。本開示のチャンバとＣｏｌｌｉｎｓ等のチャンバの主な差は、基板を保持するための異なる構成である。本開示のディスクホルダは、一度に両面の注入を行えるようにするが、Ｃｏｌｌｉｎｓ等では基板は、処理の間中ウェーハチャック上に置かれている。当業者は、Ｃｏｌｌｉｎｓ等のプラズマイオン注入ツールおよび方法が本開示でどのように利用できるかを理解するだろう。
【００３７】
ステップ１０６で高エネルギーイオンを受け取るように基板を配置した後で、選択領域に近接した磁気薄膜の部分は、ステップ１０８で熱励起に供されることがある。一実施形態では、無線周波またはマイクロ波エネルギーが、選択領域を加熱するために使用されることがある。さらに他の実施形態では、基板が加熱されることがある。さらに他の実施形態では、レーザまたはフラッシュアニールが行われることがある。いくつかの実施形態では、高速熱アニールまたは炉が使用されることがある。
【００３８】
当業者は理解するように、熱励起ステップ１０８は、レジスト層が依然として磁気薄膜上に存在している状態で行われることがある。いくつかの実施形態では、レジスト層が除去されることがあり、それから磁気薄膜が熱励起に供される。この実施形態では、イオン注入に供された部分とイオン注入に供されなかった部分の両方のある磁気薄膜が、熱励起に供される。この手法は、熱励起から恩恵を受ける可能性のある或るタイプの磁気薄膜で、例えばイオン注入に供されなかった磁気薄膜の部分に対して、有利に使用されることがある。
【００３９】
マスク２００、例えばＰＶＡマスクが使用される場合には、プロセスは、マスク２００の除去を追加的に含むことがある。一実施形態では、ＰＶＡマスクは、ＰＶＡマスク２００を溶かすプロセスを使用して、例えば水溶液を使用して除去されることがある。いくつかの実施形態では、非水溶液が使用されることがある。いくつかの実施形態では、マスク２００が除去され、それから磁気薄膜が、熱励起に供される。この実施形態では、イオン注入に供された部分とイオン注入に供されなかった部分の両方のある磁気薄膜が、熱励起に供される。この手法は、熱励起から恩恵を受ける可能性のある或るタイプの磁気薄膜で、例えばイオン注入に供されなかった磁気薄膜の部分に対して、有利に使用されることがある。いくつかの実施形態では、熱励起ステップ１０８は、マスク２００が依然として存在している状態で行われることがある。
【００４０】
いくつかの実施形態では、イオン注入ツール４００のチャンバ４１０の中に適切な熱源を組み込み、イオン注入後に熱源を選択的にオンにすることによって、磁気薄膜は、このチャンバ４１０中で熱励起に供されることがある。
【００４１】
高エネルギーイオンステップ１０６および／またはステップ１０８の熱励起の後で、選択領域に近接した磁気薄膜の部分は、ステップ１１０で例示されるように、選択された他の領域と異なる磁気特性を示す。一実施形態では、選択領域３５０に近接した磁気薄膜の部分に侵入する高エネルギーイオンは、選択領域に近接した磁気薄膜のその部分が選択された他の領域と異なる磁気特性を示すようにする。レジストがパターンとして使用される場合には、このプロセスは、レジスト剥離ステップを追加的に含むことがある。レジスト剥離ステップは、ディスクを取り出すより前の、プラズマイオン注入チャンバ内での従来のデスカムおよびアッシュ作業によって容易にされることがある。レジスト剥離ステップは、当技術分野でよく知られている湿式化学プロセスであることがある。いくつかの実施形態では、レジスト剥離ステップは、上で述べられたように、熱励起ステップ１０８の前に行われることがある。
【００４２】
プラズマ注入プロセスから得られるイオンのエネルギーは、約１００ｅＶから約１５ｋｅｖの範囲である。しかし、厚さ数十ナノメートルの磁気薄膜に打ち込むために、望ましいエネルギーの範囲は、約１ｋｅｖから約１１ｋｅｖの範囲である。選ばれるエネルギー範囲は、選ばれる元素、レジスト厚さ、レジストのイオン停止能力、および所望の磁気特性に基づいている。例えば、約１ｋＶから１１ｋＶのバイアス電圧が、望ましいエネルギー範囲を発生させるために使用されることがある。
【００４３】
図５は、磁気薄膜５２０の周りに配置されたパターン５１０の断面図であり、矢印５３０は、高エネルギーイオンの大体のボンバード方向を表している。高エネルギーイオンは、レジスト５１０の選択領域５４０を貫通し、選択領域５４０に近接した磁気薄膜５２０の一部５５０に侵入する。
【００４４】
図６は、イオン注入後の磁気薄膜５２０の断面図であり、部分５５０はイオン注入に供されている。磁気薄膜５２０の部分５５０は、磁気薄膜５２０の選択された他の的部分５６０と異なる磁気特性を示す。
【００４５】
次の実施例は、所望の磁気特性を達成するためのイオン注入の様々な応用を例示するために提供される。
【実施例】
【００４６】
或る特定のバイアス電圧においてヘリウムイオンおよびホウ素イオンに対するレジストのイオン停止特性を決定する実験が行われた。
【００４７】
ヘリウムイオン打込み：バイアス電圧７ｋＶおよび２ｋＶでのヘリウムイオン注入について実験が行われた。７ｋＶでは、ヘリウムイオンのレジスト層の貫通を阻止するために必要なレジスト厚さは約１２０ｎｍであった。パターンの選択領域のレジスト厚さは、４５ｎｍとすることができ、パターンの選択領域に近接した厚さ２０ｎｍのＣｏベースの磁気薄膜に依然としてヘリウムイオンを貫通させうる。２ｋＶでは、ヘリウムイオンのレジスト層の貫通を阻止するのに必要なレジスト厚さは約８５ｎｍであった。パターンの選択領域でのレジスト厚さは、１０ｎｍとすることができ、パターンの選択領域に近接した厚さ２０ｎｍのＣｏベースの磁気薄膜に依然としてヘリウムイオンを貫通させうる。
【００４８】
ホウ素イオン打込み：バイアス電圧９ｋＶでのホウ素イオン注入について実験が行われた。９ｋＶでは、レジスト層をホウ素イオンが貫通することを阻止するために必要なレジスト厚さは約６５ｎｍであった。パターンの選択領域のレジスト厚さは、１０ｎｍとすることができ、パターンの選択領域に近接した厚さ２０ｎｍのＣｏベースの磁気薄膜に依然としてホウ素イオンを貫通させうる。
磁気特性
実施例１ａ：
【００４９】
約１００ｎｍのＦｅＮｉ合金軟質下層をスパッタされたガラス基板が使用された。約２０ｎｍのＣｏＣｒＰｔ合金磁気薄膜層が、ＦｅＮｉ合金軟質下層上にスパッタされた。上で説明されたように準備されたサンプルは、ドーパントガスのヘリウムをプロセスチャンバの中へ送り込むことによって、ヘリウムイオンを含有するプラズマに供された。プロセスチャンバの圧力は、約１５ミリトルであり、ＲＦバイアス電圧は約２ｋＶであり、電源電力は約５００ワットであり、ドーパントガスのヘリウムは約３００ｓｃｃｍの流量で送り込まれ、打込み時間は約２５秒であった。随意に、プラズマの生成を支援するために不活性ガスも送り込まれることがある。例えば、約１６ｓｃｃｍの流量のアルゴンも送り込まれることがある。
【００５０】
サンプル中へのＨｅイオンの侵入の分布が、上で説明されたプロセスパラメータでシミュレーションプログラムを使用して調べられた。ＴＲＩＭとして知られているシミュレーションプログラムが、シミュレーションを行うために使用可能である。ＴＲＩＭプログラムは、ｗｗｗ．ｓｒｉｍ．ｏｒｇから、ＳＲＩＭとして知られているプログラムのグループの一部として入手可能である。図７Ａおよび７Ｂは、シミュレーションの結果を示す。ここで図７Ａを参照すると、厚さ約８５ｎｍのレジストは、高エネルギーＨｅイオンがＣｏＣｒＰｔ磁気薄膜層の中へ侵入するのを阻止するのに十分であることが明らかである。ここで図７Ｂを参照すると、約１０ｎｍのレジスト層と約２８オングストロームの炭素層が高エネルギーイオンによってうまく貫通され、さらに高エネルギーイオンは、約２０ｎｍのＣｏＣｒＰｔ磁気薄膜層の実質的に全体にわたって侵入していることが明らかである。
【００５１】
Ｈｅイオン注入に供されなかったサンプルについて、磁気膜の磁気特性が、物理特性測定システムを使用して測定されて、ベースラインが設定された。サンプルをＨｅイオン注入に供した後で、Ｈｅイオン注入に供された磁気膜の部分の磁気特性が、物理特性測定システムを使用して測定された。図７Ｃは、Ｈｅイオン注入に供されなかった磁気膜の磁化曲線を示す。飽和磁気（Ｍｓ）が約１．３６テスラであることが、図７Ｃから明らかである。図７Ｄは、Ｈｅイオン注入に供された磁気膜の部分の磁化曲線を示す。Ｈｅイオン注入に供された磁気膜の部分の飽和磁気（Ｍｓ）は、Ｈｅイオン注入に供されなかったベースライン磁気薄膜に比べて、約０．１テスラまで落ちている。したがって、磁気薄膜は、適切なプロセス条件の下でＨｅイオン注入に供されて、選択部分が相当に異なる磁気特性を示す状態に磁気特性を実質的に変えることがある。
実施例１ｂ：
【００５２】
サンプルが熱アニールに供されたことを除いて、実施例１ａで使用されたのと同様なサンプルが、実施例１ｂで使用された。熱アニールは、摂氏約１００度と摂氏約２００度の両方で、約１０トルから約５トルの圧力の真空中で約１時間行われた。
【００５３】
サンプルを熱アニールに供した後で、Ｈｅイオン注入と熱アニールの両方に供された磁気膜の部分の磁気特性が、物理特性測定システムを使用して測定された。Ｈｅイオン注入に供されなかった磁気膜のベースライン磁気曲線は、約１．３６テスラの飽和磁気（Ｍｓ）を示す。Ｈｅイオン注入と摂氏１００度での熱アニールの両方に供された磁気膜の部分の磁化曲線は、約０．０１テスラの飽和磁気（Ｍｓ）を示した。Ｈｅイオン注入と摂氏２００度での熱アニールの両方に供された磁気膜の部分の磁化曲線は、約０．０３テスラの飽和磁気（Ｍｓ）を示した。実施例１ａおよび１ｂのサンプルの結果に基づいて、サンプルを熱アニールすることで、アニールに供された磁気薄膜の部分の飽和磁気（Ｍｓ）はさらに下がったことが明らかである。したがって、磁気薄膜は、適切なプロセス条件の下でＨｅイオン注入と熱アニールの両方に供されて、選択的部分が相当に異なる磁気特性を示す状態に磁気特性を実質的に変えることがある。実験は、約２ｋＶのバイアス電圧で行われたが、バイアス電圧は、１ｋＶから１１ｋＶの範囲、好ましくは１ｋＶから３ｋＶの範囲である可能性がある。
実施例２：
【００５４】
実施例１ａで使用されたのと同様なサンプルが、ホウ素イオンの侵入について使用された。上で説明されたように準備されたサンプルは、ドーパントガスＢＦ３をプロセスチャンバの中へ送り込むことによって、ホウ素イオンを含有するプラズマに供された。プロセスチャンバの圧力は約１５ミリトルに維持され、ＲＦバイアス電圧は約９ｋＶであり、電源電力は約５００ワットであり、ドーパントガスＢＦ３は約３００ｓｃｃｍの流量で送り込まれ、さらに打込み時間は約２０秒であった。随意に、プラズマの生成を支援するために、不活性ガスも送り込まれることがある。例えば、約１６ｓｃｃｍの流量のアルゴンも送り込まれることがある。
【００５５】
サンプル中へのホウ素イオンの侵入の分布が、上で説明されたプロセスパラメータでシミュレーションプログラムを使用して調べられた。図８Ａおよび８Ｂは、シミュレーションの結果を示す。ここで図８Ａを参照すると、厚さ約６５ｎｍのレジストは、高エネルギーホウ素イオンがＣｏＣｒＰｔ磁気薄膜層の中へ侵入するのを阻止するのに十分であることが明らかである。図８Ａから明らかなことであるが、約１０ｎｍのレジスト層および約２８オングストロームの炭素層が高エネルギーイオンによってうまく貫通されることがある。高エネルギーイオンは、さらに、約２０ｎｍのＣｏＣｒＰｔ磁気薄膜層の実質的に全体にわたって侵入することができる。
【００５６】
図８Ｃを参照すると、ホウ素原子およびＣｏ原子の濃度は、二次イオン質量分光器（ＳＩＭＳ）を使用して決定された。図８Ｃから、Ｃｏ濃度は実質的にもとのままであったことが明らかである。また、明らかなことであるが、ホウ素濃度は、深さ約１０ｎｍにわたって一定のままであり、その後で徐々に減少した。
【００５７】
ホウ素イオン注入に供されなかったサンプルについて、磁気膜の磁気特性が、物理特性測定システムを使用して測定されて、ベースラインが設定された。サンプルをホウ素イオン注入に供した後で、ホウ素イオン注入に供された磁気膜が、物理特性測定システムを使用して測定された。図８Ｄは、ホウ素イオン注入に供されなかった磁気膜の磁化曲線を示す。図８Ｄから明らかなように、飽和磁気（Ｍｓ）は約１．３６テスラである。図８Ｅは、ホウ素イオン注入に供された磁気膜の部分の磁化曲線を示す。図８Ｅから明らかなように、ホウ素イオン注入に供された磁気膜の部分の飽和磁気（Ｍｓ）は、ホウ素イオン注入に供されなかった磁気薄膜に比べて、約０．５テスラまで落ちている。これらの実験条件の下でホウ素イオン注入は、磁化を約５０％だけ引き下げた。
【００５８】
したがって、磁気薄膜は、或るプロセス条件の下でホウ素イオン注入に供されて、異なる磁気特性を示すように選択部分の磁気特性を変えることがある。例えば、選択部分の磁気特性は、ホウ素イオン注入に供されなかった部分よりも弱い磁気特性を示すように変えられることがある。実験は、約９ｋＶのバイアス電圧で行われたが、バイアス電圧は１ｋＶから１１ｋＶの範囲、好ましくは７ｋＶから１１ｋＶの範囲であることがある。
実施例３  
【００５９】
約２０ｎｍのＣｏ合金層をスパッタされたシリコン基板が、この実施例のサンプルとして準備された。準備されたサンプルは、ドーパントガスＳｉＨ４をプロセスチャンバの中へ送り込むことによって、珪素イオンを含有するプラズマに供された。プロセスチャンバの圧力は約３０ミリトルであり、ＲＦバイアス電圧は約９ｋＶであり、電源電力は約５００ワットであり、ドーパントガスＳｉＨ４は約７５ｓｃｃｍの流量で送り込まれ、打込み時間は約２０秒であった。
【００６０】
サンプルの中への珪素イオンの侵入の分布が、上で説明されたようなプロセスパラメータでシミュレーションプログラムを使用して調べられた。図９Ａは、シミュレーションの結果を示す。ここで図９Ａを参照すると、Ｓｉは約５〜６ｎｍの深さに侵入し、いくらかの裾が深さ１０ｎｍまであることが明らかである。
【００６１】
サンプルを珪素イオン注入に供した後で、２０ｎｍのＣｏ膜中のＳｉ打込みの深さ分布がＳＩＭＳを使用して測定された。図９Ｂは、Ｓｉ打込みの深さ分布を示す。Ｓｉイオンが深さ約５〜６ｎｍまで侵入したことが、図９Ｂから明らかである。シミュレーションプログラムを使用して調べられたＳｉイオン侵入深さの分布が、Ｓｉ侵入深さの実際の測定と良好な相関関係にあることは注目に値する。
【００６２】
いくつかの実施形態では、イオン注入後に、磁気薄膜は、例えば熱アニールによって、熱励起に供されることがある。熱アニールは、実施例１ｂから明らかなように、熱励起に供された磁気薄膜の部分の飽和磁気（Ｍｓ）をさらに引き下げるかもしれないことは予想される。
【００６３】
上の実施例から明らかなことであるが、高エネルギーイオンがレジスト層を貫通して磁気薄膜に衝突するのを阻止するために必要なレジスト厚さは、使用される元素種と、プロセスパラメータと、帯電イオンの貫通を可能にする、レジスト層の選択領域に近接した磁気薄膜中へのイオンの所望の侵入深さと、に依存している。帯電イオンの貫通を可能にする、レジスト層の選択領域の寸法が小さくなるにつれて、パターン生成中に効果的なナノリソグラフィプロセスを可能にするようにレジスト厚さを減らす必要がある。レジスト厚さが減少するときに、レジスト層は、選択領域以外の領域で高エネルギーイオンの貫通をもはや阻止することができない可能性がある。
【００６４】
この問題を克服する１つのやり方は、帯電イオンの貫通に対する抵抗を大きくするドーパントをレジストに加えることである。例えば、帯電イオンのレジストの貫通に対して抵抗を大きくする珪素含有化合物が、レジストにドープされることがある。帯電イオンの貫通に対して抵抗を大きくするために使用可能な他のドーパントには、硫黄および燐を含む化合物がある。一実施形態では、帯電イオンの貫通に対する抵抗を調節するために添加物としてナノ粒子が加えられることがある。例えば、酸化アルミニウム（Ａｌ２Ｏ３）、二酸化珪素（ＳｉＯ２）、セリア（ＣｅＯ２）、および二酸化チタン（ＴｉＯ２）のナノ粒子が、帯電イオンの貫通に対する抵抗を調節するために使用されることがある。
【００６５】
上の実施例から明らかなことであるが、異なる元素種は、プロセスパラメータと、磁気薄膜中へのイオンの所望の侵入深さとに基づいて、磁気特性に対して異なる効果を持っている。例えば、１つまたは複数の元素は、磁気膜の磁気特性を修正するように有利に使用されることがある。例として、ヘリウムとホウ素の組合せは、追加の利益を実現することがある。例えば、分子量のより小さなヘリウムは、より小さなバイアス電圧を使用して磁気薄膜の中へより深く侵入し磁気特性を変えることができる。より大きな分子量のホウ素は、ヘリウムの侵入の前か後かのどちらかで使用されて、磁気薄膜の磁気特性にさらに影響を及ぼし、また時間の経過につれて磁気薄膜からヘリウムイオンが逃げ出すのを防ぐ障壁として作用することがある。
【００６６】
ヘリウムとホウ素の組合せが説明されたが、当業者は理解することだが、磁気特性の修正の維持および強化に好都合な磁気特性および他の特性を引き出すように、元素の様々な他の置換および組合せが連続してまたは一緒に使用されることがある。
【００６７】
また、上の実施例から明らかなことであるが、異なる元素種が、磁気薄膜の磁気特性を修正するために使用されることがある。例えば、イオン注入で薄膜の磁気特性を高める元素を含有する化合物が使用されることがある。例えば、白金イオン注入は、磁気薄膜の磁気特性を高めることがある。
【００６８】
本開示は、様々なタイプの磁気記録媒体に使用可能である。例えば、本開示の教示は、粒状磁気構造を有する記録媒体で使用されることがある。本開示は、また、多層の磁気薄膜にも使用されることがある。磁気薄膜は、また、連続した磁気膜であることがあり、またパターン化された媒体で使用されることがある。パターン媒体は、ビットパターン媒体またはトラックパターン媒体であることがある。一実施形態では、磁気薄膜は、熱支援磁気記録に適した高異方性磁気材料から作られることがある。
【００６９】
本開示は、非常に短いプロセス時間を見込んでいる。例えば、ディスクに打ち込むのに約１０秒かかることがある。入力および出力真空ロードロックによって、チャンバに出し入れするディスクの高速移送ができるようになり、ポンプ故障の喪失時間が無くなり、したがって、非常に高い処理量が見込まれる。当業者は、自動移送システム、ロボットおよびロードロックシステムがどのようにして本開示のプラズマイオン注入装置と一体化できるかを理解するだろう。
【００７０】
或る実施形態では、本開示は、磁気媒体の磁気薄膜の部分の磁気特性を選択的に修正する方法を提供する。選択的修正は、磁気媒体の面密度、書込み能力、ＳＮＲおよび熱安定性のような望ましい特性の１つまたは複数を高めるために有利に使用可能である。
【００７１】
本開示は、特に、好ましい実施形態に関連して説明されたが、本開示の精神および範囲から逸脱することなく形状および細部の変更および修正が行われる可能性があることは、当業者には容易に明らかなはずである。添付の特許請求の範囲はそのような変更および修正を網羅する意図である。
【図１】
2014209404.tif 000003
【図２】
2014209404.tif 000004
【図３】
2014209404.tif 000005
【図４】
2014209404.tif 000006
【図５】
2014209404.tif 000007
【図６】
2014209404.tif 000008
【図７Ａ】
2014209404.tif 000009
【図７Ｂ】
2014209404.tif 000010
【図７Ｃ】
2014209404.tif 000011
【図７Ｄ】
2014209404.tif 000012
【図８Ａ】
2014209404.tif 000013
【図８Ｂ】
2014209404.tif 000014
【図８Ｃ】
2014209404.tif 000015
【図８Ｄ】
2014209404.tif 000016
【図８Ｅ】
2014209404.tif 000017
【図９Ａ】
2014209404.tif 000018
【図９Ｂ】
2014209404.tif 000019
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
プラズマをドープされた磁気薄膜がその上に配置されている基板を備える磁気記録媒体であって、前記磁気薄膜がコバルト合金層を備え、前記コバルト合金層が、ドープされたイオンの濃度を有する第１の領域のパターンを有し、ドープされたイオンの濃度を有する前記第１の領域が、前記第１の領域に近接した領域とは異なる磁気特性を示す、
磁気記録媒体。
【請求項２】
前記ドープされたイオンがヘリウムであり、前記ドープされたイオン濃度が、約１０ｎｍの深さにわたって実質的に一定のままである、
請求項１に記載の磁気記録媒体。
【請求項３】
前記ドープされたイオンが、水素、ヘリウム、ホウ素、硫黄、アルミニウム、リチウム、ネオン、ゲルマニウム、およびこれらの組合せから成るグループから選ばれている、
請求項１に記載の磁気記録媒体。
【請求項４】
前記第１の領域は、第１の深さで打ち込まれたヘリウムイオンと、前記第１の深さより短い第２の深さで打ち込まれたホウ素イオンとを含む、
請求項１に記載の磁気記録媒体。
【請求項５】
前記プラズマをドープされた磁気薄膜は、Ｃｏ‐Ｐｔを含む、
請求項１に記載の磁気記録媒体。
【請求項６】
前記プラズマをドープされた磁気薄膜は、Ｃｏ‐Ｐｄを含む、
請求項１に記載の磁気記録媒体。
【請求項７】
前記プラズマをドープされた磁気薄膜は、ＣｏＣｒＰｔ合金を含む、
請求項１に記載の磁気記録媒体。
【請求項８】
更に、ＦｅＮｉ合金を含む軟質下層を含み、
前記プラズマをドープされた磁気薄膜は、前記軟質下層上に配置される、
請求項１に記載の磁気記録媒体。
【請求項９】
前記ドープされたイオンの濃度は、ホウ素イオンの第１濃度と、ヘリウムイオンの第２濃度とを含み、前記ヘリウムイオンは、ホウ素イオンより前記磁気薄膜内の深い深さに打ち込まれる、
請求項１に記載の磁気記録媒体。
【請求項１０】
記録媒体を処理するための装置であって、
プロセスチャンバと、
前記プロセスチャンバ内に配置された基板支持具であって、その上に複数の基板支持箇所のある表面を有し、かつ複数の磁気記録媒体を支持するように構成された基板支持具と、
前記プロセスチャンバに結合されて、プラズマを発生させるように構成された電源と、
前記プロセスチャンバに結合されて、前記プロセスチャンバの内部にドーピングガスを供給するように構成されたドーピングガス供給と、
を備える装置。
【請求項１１】
アニールチャンバと、
前記プロセスチャンバから前記アニールチャンバに前記複数の磁気記録媒体を転送するように構成された基板処理装置と、
を備える請求項１０に記載の装置。
【請求項１２】
前記基板支持具が伝導性表面を備える、請求項１０に記載の装置。
【請求項１３】
前記基板支持具がプラズマ保護コーティングを備える、
請求項１０に記載の装置。
【請求項１４】
前記基板支持具がロッドであり、その上にグラファイトコーティングまたはシリコンコーティングを含む、
請求項１０に記載の装置。
【請求項１５】
前記基板支持具に基板を固定する複数のクランプを備える、
請求項１４に記載の装置。
【外国語明細書】
2014209404000001.pdf
2014209404000002.pdf
2014209404000003.pdf
2014209404000004.pdf